(57)【要約】【課題】  除電効果が期待される導電性高分子を水中に長期間安定に分散させる。【解決手段】  導電性高分子、酸性基を有する水溶性高分子酸及び水膨潤性粘土鉱物を含んでなる導電性微粒子水分散体及びそれを含む有機重合体組成物。【選択図】      なし【特許請求の範囲】
【請求項１】
導電性高分子、酸性基を有する水溶性高分子酸及び水膨潤性粘土鉱物を含んでなる導電性微粒子水分散体。
【請求項２】
前記水溶性高分子酸の量が導電性高分子１００重量部当り２０〜１０００重量部である請求項１に記載の水分散体。
【請求項３】
前記水膨潤性粘土鉱物の量が導電性高分子１００重量部当り０．１〜１００重量部である請求項１又は２に記載の水分散体。
【請求項４】
前記導電性高分子がアニリン、ピロール、チオフェン又はそれらの任意の混合物の重合体である請求項１〜３のいずれか１項に記載の水分散体。
【請求項５】
請求項１〜４のいずれか１項に記載の水分散体及び高分子重合体エマルジョンとを含む導電性微粒子含有有機重合体組成物。
【請求項６】
導電性高分子の量が高分子重合体エマルジョン（固形分）１００重量部に対し０．０１〜４００重量部である請求項５に記載の有機重合体組成物。
【発明の詳細な説明】
【技術分野】
【０００１】
本発明は導電性微粒子水分散体及びそれを含む有機重合体組成物に関し、更に詳しくは導電性高分子を水に安定に分散させた導電性微粒子水分散体及びそれを含む有機重合体組成物に関する。
【背景技術】
【０００２】
アニリン、ピロール、チオフェンなどは化学酸化重合することによって、電解質イオンをドーパントとして含む導電性高分子が得られることは知られている。しかしながら、導電性高分子は、一般に、水性溶媒又は有機溶媒に不溶性であり、また不融性でもあるため、成形加工性に劣り、その応用開発が困難であった。上記導電性高分子の中でもポリアニリンは、ドーパントが高分子中に含有していない脱ドープ状態であれば、Ｎ−メチル−２−ピロリドン等の極性有機溶媒に可溶であることが報告されている（特許文献１）。しかしながら、溶媒可溶である形態は脱ドープ状態のポリアニリンであり、脱ドープ状態のポリアニリンを成形加工した後、プロトン酸処理により脱ドープ状態からドープ状態へ変換する必要があり、その操作が煩雑であった。
【０００３】
ポリアニリン骨格にスルホン酸基を有する水溶性ポリアニリンが報告されているが（特許文献２）、これも製造工程が煩雑でコスト面において問題であった。また、アニリンの重合を水溶性高分子酸とともに水中で行った場合、ポリアニリンの沈殿物が形成され、ポリアニリンのコロイド水分散液は得られない。
【０００４】
ポリチオフェンに関しては、ポリエチレンジオキシチオフェンのコロイド水分散液が報告されているが（非特許文献１）、これもモノマーの製造工程が煩雑であるという問題を含んでいる。
【０００５】
一方、層状粘土鉱物は、粘土鉱物の層状シートが高分子中で層剥離し微分散した高分子／粘土ナノコンポジットが高剛性、高強度、低吸湿性、低気体透過性に優れる材料であることから、最近広く研究されている。かかる導電性高分子と粘土鉱物とからなる複合体において粘土鉱物の層状シートが層剥離したナノコンポジットが形成されることが報告されている（特許文献３）。しかしながら、この方法も複合体を形成させるためには、重合触媒で改質された粘土鉱物を調製した後、モノマーを重合する２段階の過程が必要であり、煩雑であった。また、導電性高分子マトリックス中に層剥離した層状粘土鉱物が均一に分散した複合体を得ることを目的としたものであり、導電性高分子を水中に安定に分散させる分散剤として層状粘土鉱物を用いた本発明とは異なるものである。
【０００６】
水分散型導電性高分子としては、ポリエチレンジオキシチオフェン（Bayer製バイトロン  Ｐ（１．５重量％水溶液））やスルホン化ポリアニリン（三菱レイヨン製アクアセイブ）などが市販されているが、これらは、モノマー及び重合法が特殊である。また、酸性基を有する水溶性高分子酸を用いることにより、コロイド状導電性高分子を調製する試みが行われているが（非特許文献２参照）、安定的に水に分散させることは困難であった。
【０００７】
【特許文献１】特開平３−２８２２９号公報
【特許文献２】特開平５−１７８９８９号公報
【特許文献３】特開２００１−１７２０１４号公報
【非特許文献１】L. Groenendaal, F. Jonas, D. Freitag et al, Adv. Mater. 12, 481(2000)
【非特許文献２】Synthetic Metals 20, 141(1987)
【発明の開示】
【発明が解決しようとする課題】
【０００８】
本発明は除電効果が期待される導電性高分子を水中に長期間安定に分散させることができる導電性微粒子水分散体を提供することを目的とする。
【課題を解決するための手段】
【０００９】
本発明に従えば、導電性高分子、酸性基を有する水溶性高分子酸及び水膨潤性粘土鉱物を含んでなる導電性微粒子水分散体が提供される。
【００１０】
本発明に従えば、また、前記導電性微粒子水分散体及び高分子重合体エマルジョンを含む導電性微粒子含有有機重合体組成物が提供される。
【発明の効果】
【００１１】
本発明では、導電性高分子を調製する際、酸性基を有する水溶性高分子酸と水膨潤性粘土鉱物を併用することにより、コロイド状導電性高分子が高濃度で得ることが可能となり、水に対する分散性を長期安定化させることができた。また、得られたコロイド状導電性高分子水分散体とＳＢＲラテックスのような有機重合体エマルジョンとからなる複合体は、ゴムに対して導電性高分子を５重量部添加した場合、電気伝導度は１０-8Scm-1となり十分除電効果を示すことを見出した。
【発明を実施するための最良の形態】
【００１２】
本発明に従った水分散体に配合される導電性高分子は、通常では水に溶解しない任意の導電性高分子とすることができ、具体的には、例えばアニリン、ピロール、チオフェン及びこれらの誘導体を酸化重合したり、又はこれらの任意の混合物を酸化重合することによって得られる。
【００１３】
上記誘導体としては、アルキル基、アルケニル基、アルコキシ基、アルキルチオ基、アリール基、アリールオキシ基、アルキルアリール基、アリールアルキル基、アルコキシアルキル基を置換基として有するアニリン、ピロール、チオフェン化合物が例示できる。好ましくは炭素数１〜５のアルキル基、アルコキシ基、アリール基、アルコキシアルキル基を置換基として有するアニリン、ピロール、チオフェン化合物が例示できる。
【００１４】
上記化合物を酸化重合するための酸化剤としては、上記化合物を重合し得うるものであれば限定はなく、例えば過硫酸アンモニウム、過硫酸、過硫酸ナトリウム、過硫酸カリウム等の過硫酸類、過酸化水素、塩化第二鉄、硫酸第二鉄、重クロム酸カリウム、過マンガン酸カリウム、過酸化水素−第一鉄塩等のレドックス開始剤等が好ましく用いられる。これら酸化剤は単独で使用しても２種以上併用してもよい。これら酸化剤の用いる量としては、上記化合物を酸化重合し得うる量であれば特に制限されないが、上記化合物１モルに対して０．０１〜１０モル、より好ましくは０．１〜５モルである。
【００１５】
本発明に従えば、かかる導電性高分子に酸性基（例えばカルボン酸残基、スルホン酸残基、硫酸残基、リン酸残基、ホウ酸残基、ホスホン酸残基など）を有する水溶性高分子酸を、好ましくは導電性高分子１００重量部に対し２０〜１０００重量部、更に好ましくは５０〜６５０重量部配合する。この水溶性高分子酸の配合量が少な過ぎると導電性高分子が水に対して安定的に分散できなくなり沈殿物が形成されるおそれがあるので好ましくなく、逆に多過ぎると添加量に見合っただけの効果が得られないおそれがあるので好ましくない。前記した水溶性高分子酸としては、アルギン酸、ポリアクリル酸、ポリスチレンスルホン酸、ポリビニルスルホン酸、ポリビニル硫酸、ポリスチレンリン酸、ポリビニルリン酸、ポリスチレンホウ酸、ポリビニルホウ酸、ポリスチレンホスホン酸、ポリビニルホスホン酸等が挙げられ、これらは単独で使用しても２種以上併用してもよい。これらの高分子酸は酸基の一部がナトリウム塩、カリウム塩、アンモニウム塩のような中和塩の形になっていてもよく、又は一部がエステル化されていてもよい。
【００１６】
本発明において使用される水膨潤性粘土鉱物としては１５〜２５０ミリ当量／１００ｇの陽イオン交換容量を有する層状ケイ酸鉱物であり、具体的にはモンモリロナイト、サポナイト、バイデライト、ノントロライト、ヘクトライト、スティブンサイト等のスメクタイト系、あるいはバーミキュライト系、ハロサイト系があり、天然または合成のいずれも使用することができる。また、本発明ではこれら水膨潤性粘土鉱物の一種または二種以上が用いられてもよい。この水膨潤性粘土鉱物は好ましくは導電性高分子１００重量部当り０．１〜１００重量部、更に好ましくは０．５〜８０重量部配合する。この配合量が少な過ぎると導電性高分子が水に対して安定的に分散できなくなり沈殿物が形成されるおそれがあるので好ましくなく、逆に多過ぎると添加量に見合っただけの効果が得られないおそれがあるので好ましくない。
【００１７】
上記導電性高分子及び水溶性高分子の分子量については特に限定はないが、重量平均分子量が１０００〜１００００００であるのが好ましく、５０００〜１０００００であるのが更に好ましい。
【００１８】
本発明に従った導電性微粒子水分散体には前述の必須成分に加えて、例えば塩酸、硫酸、硝酸、過塩素酸などの無機酸、ベンゼンスルホン酸、ｐ−トルエンスルホン酸、ドデシルベンゼンスルホン酸などの有機酸等のプロトン酸、ポリビニルアルコール、ポリアクリルアミド、ポリビニルピロリドン、ポリエチレングリコール等の水溶性高分子等、導電性高分子の分散安定性を阻害しない範囲でメタノール、エタノール、イソプロピルアルコール、エチレングリコール、アセトン等の水可溶性有機溶媒を任意的に配合することができる。これらの混合方法には特に導電性微粒子水分散体を得る方法や導電性微粒子水分散体を調製した後、上記化合物を混合する方法などが挙げられる。
【００１９】
本発明に従えば、前記導電性微粒子水分散体と高分子重合体エマルジョンとを含む除電効果に優れた組成物が提供されるが、好ましい配合比は高分子重合体エマルジョン（固形分）１００重量部に対し導電性高分子０．０１〜４００重量部、更には好ましくは０．１〜２００重量部である。このようにして得られた有機重合体組成物の導電率は１０-12 Ｓcm-1以上であることが好ましく、より好ましくは１０-9Ｓcm-1以上である。
【００２０】
本発明に係る有機重合体組成物にはその他の成分として、例えばカーボンブラック、シリカ、タルクなどの補強剤（フィラー）、加硫又は架橋剤、加硫又は架橋促進剤、シランカップリング剤、各種オイル、老化防止剤、酸化防止剤、紫外線吸収剤、光安定剤、難燃剤、可塑剤等のゴム又は樹脂用に一般的に配合されている各種添加剤を任意的に配合することができる。
【００２１】
本発明に係る導電性微粒子含有有機重合体組成物に用いられる高分子重合体エマルジョンは、水性媒体に分散した高分子重合体エマルジョンであれば特に限定はなく、好ましい例としてはジエン系ゴムのエマルジョン（例えばポリブタジエン（ＢＲ）ラテックス、スチレン−ブタジエン共重合体（ＳＢＲ）ラテックス、天然ゴムラテックス）、酢酸ビニル系エマルジョン、アクリル系エマルジョン、塩化ビニリデンエマルジョン、エチレン酢酸ビニルエマルジョン、ウレタン系エマルジョン、ポリオレフィン系エマルジョン、フッ素樹脂エマルジョン、シラン系樹脂エマルジョン、アクリルシリコン系エマルジョンなどがあげられる。高分子重合体エマルジョンと導電性微粒子水分散体の混合方法には特に限定はなく、高分子重合体エマルジョンと導電性微粒子水分散体を混合する方法や各々を一度に水及び／又は水可溶性溶媒に加え混合する方法などが挙げられる。
【実施例】
【００２２】
以下、実施例に従って本発明を更に具体的に説明するが、本発明をこれらの実施例に限定するものでないことはいうまでもない。
【００２３】
調製例１：ポリアニリン微粒子水分散体１の調製
蒸留水２０ｇにアニリン１ｇ、塩酸１．１２ｇ、水分散性高分子であるポリスチレンスルホン酸ナトリウム塩１ｇを溶解させた。得られたアニリン水溶液は、あらかじめ蒸留水２０ｇに分散させたＮａ型モンモリロナイト０．５ｇに室温下で添加し、同じ温度で１２時間撹拌した。この懸濁液を５℃以下に冷却した後、蒸留水１０ｇに溶解させた過硫酸アンモニム２．４ｇを添加した。反応溶液を５℃以下で６時間撹拌することによりポリアニリン水分散体を得た。得られたポリアニリン水分散体は、室温で７日間放置した後もポリアニリン粒子の沈殿は観測されず、水中に安定に分散可能であった。
【００２４】
調製例２：ポリアニリン微粒子水分散体２の調製
Ｎａ型モンモリロナイトを使用しなかった以外は例１と同様にしてポリアニリン分散体を得た。得られたポリアニリン水分散体は室温で放置したところ、翌日ポリアニリン粒子の沈殿が観測され、水中への分散は良くなかった。
【００２５】
実施例１及び比較例１
上で得られた調製例１及び２のポリアニリン水分散体とＳＢＲエマルジョン（日本ゼオン（株）製  固形分５０重量％）をＳＢＲ固形分１００重量部に対してポリアニリンが５重量部となるように混合した。得られた沈殿物を水で洗浄することによりポリアニリン／ＳＢＲ複合体を得た。得られた複合体を１５×１５×０．２cmの金型中で１００℃１０分間プレスしてゴムシートを作製し、その電気伝導度をＪＩＳ  Ｋ７１９４に準拠して測定した（条件：室温下、三菱化学社製  ロレスタＧＰ）。結果を表Ｉに示す。
【００２６】
【表１】
2005089599.tif 000002
【産業上の利用可能性】
【００２７】
以上の通り、本発明に従えば、コロイド状導電性高分子を水に長期間安定に分散させる導電性微粒子水分散体を簡単な方法で得られる。また、この導電性微粒子水分散体を直接基材上に塗布し、水を除去することにより、導電性の付与したフィルム、薄膜を容易に形成できる。さらに、水性溶媒中で他の高分子材料と混合した後にフィルム化、薄膜化することも可能である。このようにして得られた導電性フィルムや薄膜は帯電防止材料、透明導電フィルムなどに使用するのに好適である。